(57)【要約】【課題】薄い板ガラスであっても機械的強度が向上された強化ガラスを提供することを課題とする。【解決手段】超短パルスレーザー光の集光照射によって板ガラスの内部に異質相が、ガラスの平面視において、点状、線状、又は網目状に形成された強化ガラスであり、レーザーが照射される板ガラスの歪点を５６０℃以上、室温から３００℃における線膨張係数を８４〜８８（×１０−７／℃）の性状を有するものとすること。好ましくは、超短パルスレーザー光をピコ秒からフェムト秒のパルスレーザー光とすること。【選択図】図２
2005289682.tif 000002
【特許請求の範囲】
【請求項１】
超短パルスレーザー光の集光照射によって板ガラスの内部に異質相が、板ガラスの平面視において、点状、線状、又は網目状に形成された強化ガラスであり、レーザーが照射される板ガラスが、歪点が５６０℃以上、室温から３００℃における線膨張係数が８４〜８８ (×１０−７／℃)の性状を有することを特徴とする強化ガラス。
【請求項２】
板ガラスの組成が、重量％表示で、ＳｉＯ２５２〜５４％、Ａｌ２Ｏ３７〜１１％、ＺｒＯ２ ０〜５％、ＭｇＯ １〜５％、ＣａＯ  ５〜９％、ＳｒＯ ０〜５％、ＢａＯ ８〜１４％、ＭｇＯ＋ＣａＯ＋ＳｒＯ＋ＢａＯ ２０〜２５％、ＴｉＯ２ ０〜１％、Ｌｉ２Ｏ ０〜５％、Ｎａ２Ｏ ２〜６％、Ｋ２Ｏ ７〜１１％、及びＬｉ２Ｏ＋Ｎａ２Ｏ＋Ｋ２Ｏ  １３〜１５％の組成を有することを特徴とする請求項１に記載の強化ガラス。
【請求項３】
超短パルスレーザー光がピコ秒からフェムト秒のパルスレーザー光であることを特徴とする請求項１又は請求項２に記載の強化ガラス。
【請求項４】
請求項１乃至請求項３のいずれかに記載の強化ガラスを用いてなる表示装置。
【請求項５】
請求項１乃至請求項３のいずれかに記載の強化ガラスを基板ガラスとして用いる表示装置の製法であり、該基板ガラスを５５０℃以上で加熱する工程を有することを特徴とする表示装置の製法。
【請求項６】
重量％表示で、ＳｉＯ２５２〜５４％、Ａｌ２Ｏ３７〜１１％、ＺｒＯ２ ０〜５％、ＭｇＯ １〜５％、ＣａＯ  ５〜９％、ＳｒＯ ０〜５％、ＢａＯ ８〜１４％、ＭｇＯ＋ＣａＯ＋ＳｒＯ＋ＢａＯ ２０〜２５％、ＴｉＯ２ ０〜１％、Ｌｉ２Ｏ ０〜５％、Ｎａ２Ｏ ２〜６％、Ｋ２Ｏ ７〜１１％、及びＬｉ２Ｏ＋Ｎａ２Ｏ＋Ｋ２Ｏ  １３〜１５％の組成を有することを特徴とする超短パルスレーザー光の集光照射でガラスを強化することに適したガラス組成物。
【発明の詳細な説明】
【技術分野】
【０００１】
本発明は、強化ガラス、特にレーザー照射で異質相が形成されてなる強化ガラスに関する。
【背景技術】
【０００２】
板ガラスの機械的強度を大きくする強化ガラスの製造方法として、風冷強化法、化学強化法等が実施されており、当該方法で得られた強化ガラスは、各種製品でガラス部材として使用されている。
【０００３】
風冷強化法は、板ガラスを、ガラス軟化点温度付近の高温で加熱する必要があるため、板ガラスの形状制御が問題となる場合があり寸法精度の厳しい用途にはコストが高くなる、軟化点温度の高いガラス組成の場合、加熱温度を相当に高くする必要があり設備等にコストがかかる、さらに薄い厚み（例えば、２ｍｍ以下）のガラスの強度化が難しい等の問題があった。
【０００４】
化学強化法は、イオン交換処理が必要なため、板ガラスの組成が限定される、イオン交換を行うための薬液の管理にコストがかかる、部分的な強化が難しい等の問題があった。
【０００５】
最近、ガラス組成、ガラス厚み等に依存せず、ガラスを強化できる可能性のある手法が特許文献１によって提案された。当該手法は、超短パルスレーザー光の集光照射によって板ガラスの内部に異質相が点状、線状、又は網目状に形成するものである。特許文献１では、ソーダ石灰珪酸塩ガラスをレーザー処理することで、機械的強度が最高で１．５倍向上することが確認されている。
【特許文献１】特開２００３−２８６０４８号公報
【発明の開示】
【発明が解決しようとする課題】
【０００６】
近年、各種製品は、軽量化の傾向にあり、当然ガラス部材も軽量化が必要となる。特にプラズマディスプレイ（ＰＤＰ）、液晶ディスプレイ、有機ＥＬディスプレイ等のガラス部材が大部分を占める表示装置では、軽量化達成のためには、ガラス部材の軽量化は不可避である。ガラス部材の軽量化のためには、機械的強度を保持しつつガラス厚を薄くすることを満足させる必要がある。本発明は、薄い板ガラスであっても機械的強度が向上され、且つ表示装置等の製造時における加熱処理後も機械的強度が保持されうる強化ガラスを提供することを課題とする。
【課題を解決するための手段】
【０００７】
本発明者は、超短パルスレーザー光の集光照射によって板ガラスの内部に、板ガラスの平面視において異質相が点状、線状、又は網目状に形成された強化ガラスにおいて、機械的強度向上の効果の大きいガラス系を見出した。
【０００８】
本発明の強化ガラスは、超短パルスレーザー光の集光照射によって板ガラスの内部に異質相が、板ガラスの平面視において、点状、線状、又は網目状に形成された強化ガラス（以後、超短パルスレーザー光の集光照射によって板ガラスを強化する方法を「レーザー強化」、該方法で強化された板ガラスを「レーザー強化ガラス」とする）であり、レーザーが照射される板ガラスが、歪点が５６０℃以上、室温から３００℃における線膨張係数が８４〜８８ (×１０−７／℃)以上の性状を有することを特徴とする。又、前記超短パルスレーザー光は、ピコ秒からフェムト秒のパルスレーザー光であることが好ましい。
【０００９】
上記性状を有する板ガラスは、いわゆる高歪点ガラスといわれるものである。当該性状を有する板ガラスが、レーザー強化による強度向上に効果を呈するかの要因は不明であるが、レーザー照射によってガラス内部に高密度化された異質相が形成される際の当該局部で熱収縮が小さいからだと推測される。
【００１０】
板ガラスが上記性状を有するために、板ガラスの組成が重量％表示で、ＳｉＯ２５２〜５４％、Ａｌ２Ｏ３７〜１１％、ＺｒＯ２ ０〜５％、ＭｇＯ １〜５％、ＣａＯ  ５〜９％、ＳｒＯ ０〜５％、ＢａＯ ８〜１４％、ＭｇＯ＋ＣａＯ＋ＳｒＯ＋ＢａＯ ２０〜２５％、ＴｉＯ２ ０〜１％、Ｌｉ２Ｏ ０〜５％、Ｎａ２Ｏ ２〜６％、Ｋ２Ｏ ７〜１１％、及びＬｉ２Ｏ＋Ｎａ２Ｏ＋Ｋ２Ｏ  １３〜１５％の組成を有することが好ましい。
【００１１】
本発明のレーザー強化ガラスは、加熱によって異質相が緩和する等の影響を受けにくいので（例えば、異質相が形成された板ガラスを５５０℃で加熱しても異質相は板ガラス中に残存する）、表示装置を作製する際の加熱工程を経ても機械的強度が保持されやすい利点を有する。
【発明の効果】
【００１２】
本発明のレーザー照射よって得られた強化ガラスは、薄い厚みの板ガラスであっても、機械的強度が向上されているので、ガラス部品の軽量化に貢献し、例えば、表示装置等の軽量化に奏功する。
【発明を実施するための最良の形態】
【００１３】
本発明の強化ガラスは、超短パルスレーザー光の集光照射によって板ガラスの内部に異質相が点状、線状、又は網目状に形成されたレーザー強化ガラスである。当該レーザー強化ガラスは、表面から目的とする深さに、レーザー光を集光させることで得られる。
【００１４】
レーザー光は例えばＮｄ−ＹＡＧレーザー励起のＴｉサファイアレーザーによる、ピコ秒からフェムト秒の超短パルスレーザー光であることが好ましい。パルスレーザー光のパルス幅は、好ましくは数百フェムト秒以下である。
【００１５】
レーザー光の波長は可視から近赤外の範囲で、板ガラスの吸収が少ない波長を用いることが望ましい。好ましくは４００ｎｍから１０００ｎｍの範囲である。  また、パルスレーザー光のエネルギーは、数ｎＪ〜１ｍＪであることが好ましく、板ガラスにアブレーションを生じさせない程度のエネルギーで、できるだけ高エネルギーにすることが望ましい。
【００１６】
レーザー光は、レンズ等により板ガラスの内部へ集光させる。レ−ザ−光の単位面積当たりのエネルギ−にもよるが、異質相を形成するためには、集光は直径１００μｍ以下のスポット状とすることが好ましい。レーザー光の集光点を板ガラスの内部で移動させることにより、板ガラスに異質相を連続的に形成する。又は、レーザー光の集光点を固定し、板ガラスを移動させて、板ガラスに異質相を形成する。
【００１７】
レーザー光を集光させる位置は、板ガラスの入射面から裏面の間で、任意の位置で選択でき、好ましくは、ガラス表面から垂直方向に２５０μｍ〜５００μｍの位置にする。本発明のガラス組成系においては、レーザー照射により形成される異質相のガラス厚み方向の中心位置が、板ガラス表面から垂直方向に２５０μｍ〜５００μｍの位置に形成されると機械的強度向上に特に効果が高いことを見出した。機械的強度向上を考慮すると、この位置は２６０〜３３０μｍの範囲、さらには２７０μｍ〜３１０μｍの範囲に設定することが好ましい。
【００１８】
板ガラスの断面視において、最近接の異質相間の平均距離を５０μｍ以下の距離とすることにより板ガラスの機械的強度が向上する。この平均距離を５０μｍ以下とすることにより、板ガラス破壊時のクラック伝播方向を異質相によって変化させる効果が高くなり、板ガラスの機械的強度が向上するものと推察される。この平均距離を短くしていくと、機械的強度の向上に奏するが、強化ガラスの製造コストが高くなるので、この平均距離は、０．１μｍ以上とすることが好ましい。
【００１９】
尚、上記平均距離は次ぎの測定で得られたものとして定義される。板ガラスの断面を顕微鏡によって、１００〜５００倍で拡大して観察したときに像内の現れた異質相について、それぞれの最近接の異質相との距離を測定し得られた値を平均する。他の断面位置についても同様の測定を行い、少なくとも１０箇所の断面位置で得られたそれぞれの平均値を、さらに平均して得られたものを板ガラスの断面視における最近接の異質相間の平均距離とする。そして上記断面は、板ガラスを平面視したときの異質相が点状のパターンの場合は、隣接する異質相が含まれるように切断された面であり、線状及び網目状のパターンの場合は、線に対して垂直に切断された面である。
【００２０】
さらに、レーザー照射により形成される異質相のガラス厚み方向の長さを、５０μｍ〜５００μｍとすると機械的強度向上に特に効果が高いことが見出された。異質相の長さが５０μｍ未満では、機械的強度の向上に効果が少なく、他方、５００μｍ超では、焦点深度のさらに長い集光レンズを用いて異質相を形成するため、ガラスを変質する高いエネルギー密度をもったレーザー光が表面を照射する場合があり、この場合にはガラス表面が粗く研削されるなど大きなダメージを受けるため機械的が低下する。そして、機械的強度向上を考慮すると、異質相のガラス厚み方向の長さを６０〜３３０μｍとすることが好ましい。
【００２１】
異質相は、板ガラスの平面視において、点状、線状、又は網目状の形に、板ガラスの内部に形成されることが好ましい。又、３次元的に形成されてもよい。
【００２２】
本発明のレーザー強化で使用されるガラスは、その性状において、歪点が５６０℃以上、室温から ３００℃における線膨張係数が８４〜８８ (×１０−７／℃)であり 、表示装置での応用を考慮すると、２５０℃における体積抵抗率が１０９Ω・ｃｍ以上であることが好ましい。
【００２３】
当該性状を有する板ガラスのガラス組成物としては、重量％表示で、ＳｉＯ２５２〜５４％、Ａｌ２Ｏ３７〜１１％、ＺｒＯ２ ０〜５％、ＭｇＯ １〜５％、ＣａＯ  ５〜９％、ＳｒＯ ０〜５％、ＢａＯ ８〜１４％、ＭｇＯ＋ＣａＯ＋ＳｒＯ＋ＢａＯ ２０〜２５％、ＴｉＯ２ ０〜１％、Ｌｉ２Ｏ ０〜５％、Ｎａ２Ｏ ２〜６％、Ｋ２Ｏ ７〜１１％、及びＬｉ２Ｏ＋Ｎａ２Ｏ＋Ｋ２Ｏ  １３〜１５％の組成を有することが好ましい。
【００２４】
上記ガラス組成物において、ＳｉＯ２はガラスの主成分であり、重量％において５２％未満ではガラスの歪点が低下し、化学的耐久性が悪化する傾向がある。他方５４％を越えるとガラス融液の高温粘度が高くなり、フロート法成形が難しくなる。従って、５２〜５４％、好ましくは、５３〜５４％の範囲とすることがよい。
【００２５】
Ａｌ２Ｏ３７％未満であるとガラスの歪点が低下する傾向がある。他方１１％を超えるとガラス融液の高温粘度が高くなり、失透傾向が増大し、フロート法成形が難しくなる。従って７〜１１％、好ましくは、８〜１１％の範囲とすることがよい。
【００２６】
ＺｒＯ２は必須成分ではないが、ガラスの歪点を上昇させ、失透の発生を抑える作用を有するので５％以下の範囲で含有させることが好ましい。該成分は、５％を超えると、失透傾向が増大するので、ガラスの溶融やフロート法成形が難しくなる。
【００２７】
ＭｇＯは他の二価成分酸化物に比べ歪点を上昇させる作用を有するが、１％未満ではその作用が不充分である。他方５％を超えると失透傾向が大きくなる。従って１〜５％、好ましくは２〜４％の範囲とすることがよい。
【００２８】
ＣａＯは、ＢａＯとの共存下でガラス融液の高温粘度を下げる作用を有するが、５％未満ではその作用が不充分であり、他方９％を超えると失透傾向が大きくなる傾向がある。従って、５〜９％、好ましくは６〜８％の範囲とすることがよい。
【００２９】
ＢａＯは前記のごとくＣａＯとの共存下でガラス融液の高温粘度を下げ失透の発生を抑制する作用を有するが、８％未満では失透を抑制する作用が不充分であり、他方１４％を超えるとガラスの歪点が低下し過ぎる傾向がある。従って、８〜１４％、好ましくは９〜１３％の範囲とすることがよい。
【００３０】
ＳｒＯは必須成分ではないが、ＣａＯ及びＢａＯとの共存下でガラス融液の高温粘度を下げる作用を有する。尚、ＳｒＯの含有量は、５％以下の範囲とすることが好ましく、５％を超えると歪点が低下し過ぎ、又線膨張係数を過大とする傾向がある。
【００３１】
さらに、上記組成範囲内において、アルカリ土類金属酸化物（ＣａＯ、ＭｇＯ、ＢａＯ、ＳｒＯ）の合計を２０〜２５％の範囲とすることによって、ガラスの溶融性を良好な範囲に維持しつつ、粘度−温度勾配を適度として成形性を良好とし、耐熱性、化学的耐久性等に優れ、適切な範囲の線膨張係数を有するガラスを得ることができる。アルカリ土類金属酸化物の合計が２５％を越えると、特に線膨張係数が上昇するとともに失透傾向が増大し、化学的耐久性が低下する傾向がある。２０％未満では、高温粘度が上昇して溶融および成形を困難とし、線膨張係数が低下する傾向がある。
【００３２】
ＴｉＯ２は必須成分ではないが、ガラスの化学的耐久性を向上させ、又ガラス溶融に際して失透傾向を低減させるために１％以下導入することが好ましい。ただし１％を越えて導入するとガラスが着色する傾向があるので好ましくない。  Ｎａ２ＯはＫ２Ｏとともにガラス溶融剤として作用し、又ガラスの線膨張係数を適度な大きさに維持するために不可欠である。Ｎａ２Ｏが２％未満であると線膨張係数が低くなり過ぎる傾向があり、６％を超えると歪点が低下し過ぎる傾向がある。従って、２〜６％、好ましくは、３〜５％の範囲とするとよい。
【００３３】
Ｋ２Ｏは、上記理由及びＮａ２Ｏとの混合アルカリ効果によりアルカリイオンの移動を抑制し、ガラスの体積抵抗率を高める。７％未満であるとそれら作用が不充分であり、１１％を超えると線膨張係数が過大となり、又歪点も低下し過ぎる傾向があるため、７〜１１％、好ましくは、８〜１０％の範囲とするとよい。
【００３４】
Ｌｉ２Ｏは必須成分ではないが、ガラスの高温粘度を下げ、ガラス原料の溶融を促進する。但し、５％を越えて含有させるとガラスの歪点が低下し過ぎる傾向があるので、５％以下の範囲で導入するのが望ましい。
【００３５】
前記アルカリ成分（Ｎａ２Ｏ、Ｋ２Ｏ、Ｌｉ２Ｏ）の量に関し、その合計量を１３〜１５％にすることにより、歪点、線膨張係数、高温粘度および失透温度を適切な範囲に維持することができる。アルカリ成分の合計量が１３％未満では線膨張係数が低下し、失透傾向が増大する傾向にある。１５％を越えると歪点が低下し過ぎるうえに、体積抵抗率が低下する。従って、１３〜１５％の範囲とするとよい。
【００３６】
又、前記アルカリ成分において、Ｋ２Ｏ／Ｎａ２Ｏ重量比を２．０以上とすると、ガラス中でのアルカリイオンの移動が抑制され、体積抵抗率を上昇させる作用を有するようになり好ましい。
【実施例】
【００３７】
実施例１
板ガラスには、板ガラスには、室温から３００℃における線膨張係数が８５．４(×１０−７／℃)、歪点が６０３℃、体積抵抗率が１０９．９Ω・ｃｍの性状を有し、重量％で、ＳｉＯ２が５４％、Ａｌ２Ｏ３が９％、ＺｒＯ２が３．７％、ＭｇＯが３．０％、ＣａＯが７．７％、ＢａＯが９．６％、Ｎａ２Ｏが４．２％、Ｋ２Ｏが８．８％の組成を有し、１０ｍｍ×５０ｍｍ角で、２．３ｍｍ厚サイズのものを準備した。
【００３８】
超短パルスレーザー光は、Ｎｄ−ＹＡＧレーザー励起のＴｉサファイアレーザーから発振されたパルス幅１００フェムト秒、繰返し周期１ｋＨｚ、中心波長８００ｎｍのフェムト秒レーザー光を利用し、ＮＤフィルターを用いて焦点付近での出力を約１００ｍＷに調節した。
【００３９】
フェムト秒レーザー光の集光する位置をガラス表面から垂直方向に３００μｍ内部に固定し、超短パルスレーザー光を集光レンズ（オリンパス製対物レンズ、倍率１０倍、開口数０．２５）で約５μｍφのスポット状に集光させた。
【００４０】
フェムト秒レーザー光の集光する位置をガラス表面から３００μｍ内部に固定し、板ガラスを、自動ステージを用いて２５ｍｍ／ｓｅｃの速度で移動させることで、点状の異質相を２５μｍ間隔で形成した。そして、点状の異質相を形成する作業を繰り返し、異質相が、板ガラスの断面視において、平均２５μｍの間隔で形成されたレーザー強化ガラスを得た。
【００４１】
実施例２
板ガラスを、室温から３００℃における線膨張係数が８７．６（×１０−７／℃）、歪点が６０２℃、体積抵抗率が１０９．４Ω・ｃｍの性状を有し、重量％で、ＳｉＯ２が５３．８％、Ａｌ２Ｏ３が９．６％、ＺｒＯ２が２．３％、ＭｇＯが２．４％、ＣａＯが７．８％、ＢａＯが１０．０％、Ｎａ２Ｏが４．６％、Ｋ２Ｏが９．５％の組成を有するものを用いた以外は、実施例１と同様の手順にて、板ガラスの断面視において、間隔が平均２５μｍで、点状の異質相が形成されたレーザー強化ガラスを得た。
【００４２】
実施例３
板ガラスを、室温から３００℃における線膨張係数が８６．７（×１０−７／℃）、歪点が６１０℃、体積抵抗率が１０９．７Ω・ｃｍの性状を有し、重量％で、ＳｉＯ２が５３．２％、Ａｌ２Ｏ３が９．３％、ＺｒＯ２が３．９％、ＭｇＯが３．４％、ＣａＯが６．８％、ＢａＯが９．８％、Ｎａ２Ｏが４．５％、Ｋ２Ｏが９．１％の組成を有するものを用いた以外は、実施例１と同様の手順にて、板ガラスの断面視において、間隔が平均２５μｍで、点状の異質相が形成されたレーザー強化ガラスを得た。
【００４３】
実施例４
板ガラスを、室温から３００℃における線膨張係数が８７．３（×１０−７／℃）、歪点が５９５℃、体積抵抗率が１０９．８Ω・ｃｍの性状を有し、重量％で、ＳｉＯ２が５３．６％、Ａｌ２Ｏ３が１０．４％、ＭｇＯが３．６％、ＣａＯが８．０％、ＢａＯが１１．２％、Ｎａ２Ｏが４．２％、Ｋ２Ｏが８．８％の組成を有するものを用いた以外は、実施例１と同様の手順にて、板ガラスの断面視において、間隔が平均２５μｍで、点状の異質相が形成されたレーザー強化ガラスを得た。
【００４４】
実施例５
板ガラスを、室温から３００℃における線膨張係数が８６．２（×１０−７／℃）、歪点が６００℃、体積抵抗率が１０９．２Ω・ｃｍの性状を有し、重量％で、ＳｉＯ２が５３．９％、Ａｌ２Ｏ３が１０．５％、ＺｒＯ２が１．０％、ＭｇＯが３．０％、ＣａＯが７．９％、ＢａＯが９．１％、Ｎａ２Ｏが４．８％、Ｋ２Ｏが９．８％の組成を有するものを用いた以外は、実施例１と同様の手順にて、板ガラスの断面視において、間隔が平均２５μｍで、線状の異質相が形成されたレーザー強化ガラスを得た。
【００４５】
比較例１
板ガラスには、室温から ３００℃における熱膨張係数が８８．０（×１０−７／℃）、歪点が５２０℃、体積抵抗率が１０７．１Ω・ｃｍの性状を有し、重量％で、ＳｉＯ２が７０．６％、Ａｌ２Ｏ３が２．０％、ＭｇＯが３．６％、ＣａＯが９．５％、Ｎａ２Ｏ＋Ｋ２Ｏが１４．３％の組成を有するものを用いた。
【００４６】
超短パルスレーザー光は、Ｎｄ−ＹＡＧレーザー励起のＴｉサファイアレーザーから発振されたパルス幅１００フェムト秒、繰返し周期１ｋＨｚ、中心波長８００ｎｍのフェムト秒レーザー光を利用し、ＮＤフィルターを用いて焦点付近での出力を約９ｍＷに調節した。
【００４７】
フェムト秒レーザー光の集光する位置をガラス表面から垂直方向に２００μｍ内部に固定し、超短パルスレーザー光を集光レンズ（オリンパス製対物レンズ、倍率４０倍、開口数０．５５）で約５μｍφのスポット状に集光させた。
【００４８】
フェムト秒レーザー光の集光する位置をガラス表面から２００μｍ内部に固定し、板ガラスを、自動ステージを用いて２５ｍｍ／ｓｅｃの速度で移動させることで、点状の異質相を、２５μｍ間隔で形成した。そして、点状の異質相を形成する作業を繰り返し、、板ガラスの断面視において、点状の異質相が平均２５μｍの間隔で形成されたレーザー強化ガラスを得た。
［レーザー強化ガラスの機械的強度の評価］
実施例１乃至５、及び比較例１で得られたレーザー強化ガラスについて、支点間距離３０ｍｍ、荷重点間距離１０ｍｍ、荷重速度０．５ｍｍ／ｍｉｎの条件で４点曲げ強度試験を行い、破壊時の負荷荷重を測定し、レーザー強化前の板ガラスとそれと比較し、レーザー強化による機械的強度の増加率を求めた。結果を表１に示す。
【００４９】
実施例１乃至５、及び比較例１のそれぞれにおいて、レーザー強化によって、機械的強度の向上が確認された。そして、実施例１乃至５のレーザー強化ガラスは、比較例１より機械的強度が向上することが確認された。
【００５０】
【表１】
2005289682.tif 000003
【００５１】
［レーザー強化ガラスの加熱処理］
実施例１及び比較例１で得られたレーザー強化ガラスを加熱炉にて５５０℃に加熱、３０分間の保持後、室温まで冷却した。図１乃至４に、異質相部を反射微分干渉顕微鏡で拡大観察したときの図面代用写真を示す。図１は、実施例１で得られた強化ガラスの加熱処理前、図２は、実施例１で得られた強化ガラスの加熱処理後、図３は、比較例１で得られた強化ガラスの加熱処理前、図４は比較例１で得られた強化ガラスの加熱処理後のものである。
【００５２】
実施例１で得られたレーザー強化ガラスは、加熱処理後も点状の異質相は消滅せず、その形状は熱処理前とほぼ同様であったのに対し、比較例１で得られたレーザー強化ガラスは、点状の異質相は熱処理後にほぼ消滅した。本発明のレーザー強化ガラスは、ＰＤＰ等の加熱工程を伴う表示装置の基板として好適であることが確認された。
【図面の簡単な説明】
【００５３】
【図１】本実施例１のレーザー強化ガラスの表面を反射微分干渉顕微鏡で２００倍に拡大して観察したときの図面代用の写真である。
【図２】本実施例１のレーザー強化ガラスを５５０℃で加熱処理した後のその表面を反射微分干渉顕微鏡で２００倍に拡大して観察したときの図面代用の写真である。
【図３】本比較例１のレーザー強化ガラスの表面を反射微分干渉顕微鏡で２００倍に拡大して観察したときの図面代用の写真である。
【図４】本比較例１のレーザー強化ガラスを５５０℃で加熱処理した後のその表面を反射微分干渉顕微鏡で２００倍に拡大して観察したときの図面代用の写真である。
【図１】
2005289682.tif 000004
【図２】
2005289682.tif 000005
【図３】
2005289682.tif 000006
【図４】
2005289682.tif 000007